( a ) 성분 으로 용융 지수 8 g / 10 min 인 프로필렌 과 에틸렌 3 몰 %, 부 텐 - 1 3 몰 % 인 프로필렌 - 에틸렌 - 부 텐 - 1 의 삼 원 공중 합체 88 . 5 중량 %, ( b ) 성분 으로 폴리 아닐린 복 합 재 성분 은 아연 이 75 % 함유 된 펠 렛 타입 의 파니 폴사 CXM 을 9 중량 %, ( c ) 직경 이 7 ㎛ 에 길이 가 6 mm 인 니켈 이 코팅 된 카본 섬유 2 중량 %, ( d ) 상용 화제 로 무수 말레인 산 이 5 중량 % 로 그라프 팅 된 중량 평균 분자량 150 , 000 인 변성 폴리프로필렌 0 . 5 중량 % 를 혼합 하 였 다 . 이 와 같이 혼합 된 최종 조성물 은 헨셀 믹서 에 투입 되 고 질소 분위기 하 에서 500 rpm 에서 1 분 및 1 , 500 rpm 에서 1 분 , 총 2 분 동안 충분히 드라이 블 렌 딩 한 후 , 180 ~ 220 ℃, 300 rpm 의 가공 조건 에서 L / D 35 인 동 방향 이축 압출기 를 이용 하 여 도전 성 폴리프로필렌 계 수지 조성물 을 제조 하 였 다 .